(57)【特許請求の範囲】
【請求項１】
マルチフィラメントをポリ塩化ビニール系ペーストゾル組成物で被覆し、ゲル化処理した被覆糸を用いて製織し、加工した防炎メッシュシートにおいて、
ａ．マルチフィラメント繊維は、
単糸繊度３〜１７デニールであって、トータル繊度１０００〜４５００デニールであり、引張強度が６．５〜１０５ｇ／デニールで破断伸度１４〜４５％である合成繊維であり、
ｂ．ポリ塩化ビニール系ペーストゾル組成物は、
ポリ塩化ビニール系ペーストゾル         １００重量部
フタル酸エステル系可塑剤               ３０〜８５重量部
燐酸エステル系可塑剤                   ３〜３０重量部
無機難燃化剤                           ５〜４５重量部
を含有しているペーストゾル組成物であり、
ｃ．マルチフィラメント繊維とポリ塩化ビニール系ペーストゾル組成物の重量割合がマルチフィラメント繊維１００重量部に対してポリ塩化ビニール系ペーストゾル１１０〜３５０重量部である、
ことを特徴とする防炎メッシュシート。
【請求項２】
マルチフィラメント繊維がポリエステル繊維、ナイロン繊維、ポリプロピレン繊維、ビニロン繊維から選んだ繊維である、請求項１に記載された防炎メッシュシート。
【請求項３】
ポリ塩化ビニール系ペースト樹脂は塩化ビニール含有量が９０％以上で平均重合度が７５０〜２０００の樹脂である、請求項１または２に記載された防炎メッシュシート。
【請求項４】
可塑剤がエポキシ系可塑剤を可塑剤１００重量部に対し１重量部〜８重量部添加した可塑剤である、請求項１ないし３のいずれか１項に記載された防炎メッシュシート。
【請求項５】
可塑剤がハロゲンを含有する可塑剤を含まない可塑剤である、請求項１ないし４のいずれか１項に記載された防炎メッシュシート。
【請求項６】
製織した防炎メッシュシートの加工が加熱加工である、請求項１ないし５のいずれか１項に記載された防炎メッシュシート。
【発明の詳細な説明】
【０００１】
【発明の属する技術分野】
本発明は長期間屋外で使用される建築工事現場、土木工事現場で使用される防炎メッシュシートに関するものである。
【０００２】
【従来の技術】
近年、建築業界において建物が益々高層化の傾向にあり、その場合に安全保護用として防災シート及び防炎メッシュシートの展張が義務づけられ、規制も一段と厳しくなってきている。
現在、使用されている防炎メッシュシートは、天然繊維やナイロンまたはポリエステル等合成繊維を製織加工した原織物を塩化ビニル系ペースト樹脂組成物で被覆し所望形状に加工されたものである。
防炎メッシュシートは性能として引張強度、落下衝撃強度、防炎性、耐候性（変退色）、防汚性、風荷重、寸法安定性等が良好なものが求められている。
従来、芯糸を発泡剤含有の塩化ビニル系ペースト樹脂ゾル（プラスチゾル）で被覆した被覆糸で網状構造物を構成し、これを該被覆糸が偏平化される条件下に、該糸の交叉する部分が融着し且つ発泡剤が発泡する温度で加熱処理して、自己保持性を有する網状構造物を得る技術は知られている（例えば、米国特許第４１４４３７１号）。しかしながら、この提案においては、難燃性の賦付に関しては全く言及されていなく、且つまた該プラスチゾルに用いる可塑剤についても具体的な開示はなされていない。その可塑化樹脂の難燃性向上のために、塩素化パラフィン、リン系有機化合物及び三酸化アンチモンを併用することが、特公昭５２−４１７８６号及び特公昭５３−１８０６５号に先行技術として紹介されている。
【０００３】
最近特に建設工事現場の環境面の向上、美観の向上が求められている。そのため防炎メッシュシートの色の種類が多くなり建設工事現場は種々の色の防炎メッシュシートが展張されカラフルになった半面耐候劣化により色が変退色すると
初期の色合いと異なったものになり、汚れたきたない色調になって環境に悪影響を与えることが問題となっている。さらに防炎メッシュシートは建設工事現場で使用後、洗濯し汚れを除去して繰返し使用するが、再使用の場合、新品のメッシュシートと一緒に同一現場で展張される場合が多くある。その場合、新品の色と洗濯品の色が違い、色むらを起こし建設工事現場の美観を損ねる問題が生じその改善が求められている。
しかしながらこれ等の環境上の問題とともに防炎メッシュシートの難燃性向上効果もまだ充分ではない。
また、可塑剤としてフタル酸エステル系可塑剤、燐酸エステル系可塑剤、含ハロゲン系可塑剤の三成分からなる可塑剤を使用することが、特公昭６１−９４３０号公報で提案されている。このメッシュシートは優れた効果があり広く使用されているが、最近の色の変退色の問題からみると、含ハロゲン系可塑剤は光等による劣化が速く、色の変退色及び強度特に落下衝撃強度の低下が大きい。
本発明者の研究により含ハロゲン系可塑剤は出来るだけ使用量が少ない方が好ましく、全く使用しない方がよいことがわかった。燐酸エステル系可塑剤も使用量が少ない方が望ましい。含ハロゲン系可塑剤は変退色の問題だけでなく、これを多く使用すると防炎メッシュシートの表面にベタツキが生じ建設工事現場での使用時に汚れがつきやすく、洗濯しても汚れがとれにくい欠点がある。従って防汚性からも含ハロゲン系可塑剤の使用量が少ない方が好ましい。
さらに、高強力で落下衝撃強度が大きくかつ長期に渡って、落下衝撃強度の低下が小さいものが安全面から強く求められている。しかし従来の技術では、これらの問題点を解決することが困難であった。
【０００４】
【発明が解決しようとする課題】
本発明はこのような実状に鑑みてなされたものであって、太陽光線等による劣化が少なく色の変退色が小さく、強度、特に落下衝撃強度の低下が小さく、防汚性の優れた防炎メッシュシートを提供するものである。
【０００５】
【課題を解決するための手段】
本発明は、
「１．  マルチフィラメントをポリ塩化ビニール系ペーストゾル組成物で被覆し、ゲル化処理した被覆糸を用いて製織し、加工した防炎メッシュシートにおいて、
ａ．マルチフィラメント繊維は、
単糸繊度３〜１７デニールであって、トータル繊度１０００〜４５００デニールであり、引張強度が６．５〜１０５ｇ／デニールで破断伸度１４〜４５％である合成繊維であり、
ｂ．ポリ塩化ビニール系ペーストゾル組成物は、
ポリ塩化ビニール系ペーストゾル         １００重量部
フタル酸エステル系可塑剤               ３０〜８５重量部
燐酸エステル系可塑剤                   ３〜３０重量部
無機難燃化剤                           ５〜４５重量部
を含有しているペーストゾル組成物であり、
ｃ．マルチフィラメント繊維とポリ塩化ビニール系ペーストゾル組成物の重量割合がマルチフィラメント繊維１００重量部に対してポリ塩化ビニール系ペーストゾル１１０〜３５０重量部である、
ことを特徴とする防炎メッシュシート。
２．  マルチフィラメント繊維がポリエステル繊維、ナイロン繊維、ポリプロピレン繊維、ビニロン繊維から選んだ繊維である、１項に記載された防炎メッシュシート。
３．  ポリ塩化ビニール系ペースト樹脂は塩化ビニール含有量が９０％以上で平均重合度が７５０〜２０００の樹脂である、１項または２項に記載された防炎メッシュシート。
４．  可塑剤がエポキシ系可塑剤を可塑剤１００重量部に対し１重量部〜８重量部添加した可塑剤である、１項ないし３項のいずれか１項に記載された防炎メッシュシート。
５．  可塑剤がハロゲンを含有する可塑剤を含まない可塑剤である、１項ないし４項のいずれか１項に記載された防炎メッシュシート。
６．  製織した防炎メッシュシートの加工が加熱加工である、１項ないし５項のいずれか１項に記載された防炎メッシュシート。」
に関する。
【０００６】
【発明の実施の形態】
本発明で使用するマルチフィラメントは、ポリエステル、ナイロン、ポリプロピレン、ビニロンから選んだ１または２以上のマルチフィラメントである。強度、熱収縮の点からポリエステル繊維が好ましい。
【０００７】
マルチフィラメント繊維の引張強度は６．５〜１０．５g ／デニールとすることにより、防炎メッシュシートの高強力、軽量化を可能とし、破断伸度を１４〜４０％にすることにより防炎メッシュシートを高タフネスにし、落下時の衝撃エネルギーの吸収性を良好になし得る。
マルチフィラメントの単糸繊度は３〜１７デニールで、好ましくは３〜１２デニール、特に好ましくは４〜９デニールであり、トータル繊度は１０００〜４５００デニールで、好ましくは１２６０〜３５００デニール、特に好ましくは２４５０〜３０００デニールである。
【０００８】
マルチフィラメント繊維をポリ塩化ビニル系ペーストゾル組成物で被覆するにはサイジングノズルを通過させて被覆するが、この際、単糸繊度が３デニール以下では単糸が毛羽立ちし、被覆むらが起き被覆糸に凹凸が生じ平滑なコート糸が得られない。またサイジングノズルに毛羽立ちした糸くずが詰まり、被覆ができなくなることが起きる。単糸繊度が１７デニール以上では引張強度が十分にあるにもかかわらず最も重要な落下衝撃強度が小さくなり、引張強度に相関した落下衝撃強度の大きいものが得難い。さらに１７デニール以上ではこのマルチフィラメントの被覆糸で製織、加工した防炎メッシュシートは風合いが硬くなり、取扱性が悪くなる。
【０００９】
トータル繊度が１，０００デニール以下では落下衝撃強度の大きいものが得難い。落下衝撃強度を上げるため糸本数を増すと防炎メッシュシートの目合が細くなり、風通しが悪くなるので風荷重が大きくなり好ましくない。トータル繊度が４，５００デニール以上では、該被覆糸で製織、加工した防炎メッシュシートは重量が大きくなり、展張時の取扱性が悪くなり好ましくない。
このように単糸繊度３〜１７デニール、トータル繊度１０００〜４５００デニールで、好ましくは１２６０〜３５００デニール、特に好ましくは２４５０〜３０００デニール、あることが防炎メッシュシートにおいて重要である。
そして引張強度６．５〜１０．５ｇ／デニールで破断伸度１４〜４５％であることが落下衝撃に耐えるため必要である。
【００１０】
強度が６．５g／デニール以下では防炎メッシュシートの強度が小さくなり、落下衝撃強度の大きいものが得られず問題が発生する。１０．５ｇ／デニール以上となると繊維の破断伸度が小さくなり、防炎メッシュシートの落下衝撃強度が小さくなる。
したがって強度は６．５ｇ〜１０．５ｇ／デニールである必要がある。
また破断伸度が１４％以下ではタフネスが小さくなり、落下衝撃強度の大きいものが得られない。４５％以上ではクリープによる寸法変化が大きくなり、防炎メッシュシートを長期間に渡って使用することが困難となる。
したがって破断伸度が１４〜４５％であることが防炎メッシュシートには必要である。
【００１１】
塩化ビニル系ペースト樹脂１００重量部に対するフタル酸エステル系可塑剤の添加量は３０〜８５重量部である。好ましくは５０〜８０重量部、特に好ましくは６１〜８０重量部である。添加量が３０重量部以下ではペーストゾル組成物の粘度が高くなりマルチフィラメント繊維を均一に被覆することが困難になり、均一な被覆層を有する被覆糸が得難くなる。また８５重量部以上では被覆層が柔らかくなり、建設工事現場で展張すると汚れがつきやすくなり、その結果色の変色が生じやすくなる。さらに耐摩耗性が悪くなり部分的に剥離が生じ長期の使用に耐えないものになる。
【００１２】
燐酸エステル系可塑剤の添加量は３〜３０重量部、好ましくは４〜２０重量部、特に好ましくは４〜１４重量部である。添加量が３重量部以下では難燃効果が小さく、３０重量部以上では太陽光線等による変退色を促進するようになり好ましくない。
無機系難燃剤の添加量は５〜４５重量部、好ましくは、１０〜４０重量部、特に好ましくは２０〜３５重量部である。添加量が５重量部以下では難燃効果が小さく、添加量が４５重量部以上ではポリ塩化ビニル系ペーストゾル組成物の比重が大となり、該ペーストゾル組成物でマルチフィラメント繊維を被覆した場合被覆したストランドにタレが生じ被覆糸の表面に凹凸が生じやすく、平滑な表面の被覆糸が得られなくなる。該被覆糸を用い織機で防炎メッシュシートの原反を織る場合被覆糸の表面に凹凸があると摩擦抵抗が大きいため糸切れが生じ織機が停り目合にむらを生じ品質の良い原反が織れなくなる。
【００１３】
マルチフィラメント合成繊維に対するポリ塩化ビニル系ペーストゾル組成物の重量割合は、マルチフィラメント合成繊維１００重量部に対してポリ塩化ビニル系ペーストゾル組成物が１１０重量部以下では被覆にむらが生じマルチフィラメント合成繊維の地肌が露出する部分ができて均一被覆ができない。さらに防炎性も低下する。３５０重量部以上では防炎メッシュシートの重量が重くなり取扱性が悪くなり好ましくない。
本発明に使用する塩化ビニル系ペースト樹脂は塩化ビニルモノマー１００％のものが最も好ましく、塩化ビニルモノマーに対し酢酸ビニルモノマー１０重量％以下添加して共重合した塩化ビニル酢酸ビニル共重合体樹脂も使用することができ、また塩化ビニルモノマーと共重合する他のモノマー１０重量％以下添加した共重合樹脂でも良い。塩化ビニルモノマー９０重量％以下ではペーストゾル組成物の粘度の安定性が悪くなり好ましくない。塩化ビニル系ペースト樹脂の平均重合度は７５０以下では被膜強度が弱く、耐摩耗性が悪い。平均重合度が２，０００以上では塩化ビニル系ペーストゾル組成物の加熱によるゲル化が遅く被覆糸の生産性が悪くなる。
平均重合度７５０〜２，０００の塩化ビニル樹脂に平均重合度７５０以下の塩化ビニル樹脂を強度低下を起こさない程度約２０％以下は添加しても良い。また平均重合度２，０００以上の塩化ビニル樹脂をゲル化を遅くしない程度約２０％添加しても良い。
【００１４】
フタル酸エステル系可塑剤の例としては、ジノルマルアルキルフタレート、ジイソアルキルフタレート及び混基ジアルキルフタレート等の如きジアルキルフタレートが挙げられる。ジノルマルアルキルフタレートとしてはアルキル鎖長Ｃ4〜Ｃ12のものが好ましく、例えば、ジブチルフタレート、ジ−ｎ−オクチルフタレート、ジ−ｎ−デシルフタレート、ジ−ｎ−ラウリルフタレート及びジウンデシルフタレート等を例示することができる。また、ジイソアルキルフタレートとしてはアルキル鎖長Ｃ8〜Ｃ12のものが好ましく、例えば、ジヘプチルフタレート、ジ−２−エチルヘキシルフタレート、ジイソオクチルフタレート、ジカプリルフタレート、ジノニルフタレート、ジイソデシルフタレート等を例示することができる。さらに、混基ジアルキルフタレートとしてはＣ7〜Ｃ9ジアルキルフタレート、Ｃ7〜Ｃ10アルキルフタレート、Ｃ7〜Ｃ11ジアルキルフタレート、Ｃ9〜Ｃ11ジアルキルフタレート等が列挙できる。これ等可塑剤の中でもジ−２−エチルヘキシルフタレート、ジ−ｎ−オクチルフタレート、ジイソオクチルフタレート、Ｃ7〜Ｃ9ジアルキルフタレート、Ｃ7〜Ｃ10ジアルキルフタレートが特に好ましい。
燐酸エステル系可塑剤の例としは、燐酸トリアリール系、燐酸トリアルキル系、アリールアルキル混合燐酸系、燐酸トリアリール系としてはトリクレジルホスフェート、トリキシレニルホスフェート、燐酸トリアルキル系としてはトリブチルホスフェート、トリオクチルホスフェート、トリブトキシエチルホスフェート、アルキルアリール混合燐酸系としてはオクチルジフェニルホスフェート等を例示できる。
【００１５】
本発明において可塑剤の総量は、塩化ビニル系ペースト樹脂１００重量部に対して５０〜９０重量部で用いることが好ましい。可塑剤としては前記したフタル酸エステル系可塑剤、及び燐酸エステル系可塑剤の外に太陽光線による劣化防止に効果のなるエポキシ系可塑剤を若干添加することが好ましい。例えば、エポキシ化大豆油アデカ  サイザ−Ｏ−１３０Ｐ。サンソザイザ−Ｅ−２０００等を使用する。さらに他の可塑剤も若干量添加しても良い。但し太陽光線による劣化を促進する可塑剤を添加することは好ましくない。例えば塩素化パラフィンで塩素化度４０〜７０％の可塑剤は、総べてのものが変退色を促進するので好ましくない。
【００１６】
本発明で使用する無機系難燃剤の例としては、三酸化アンチモン、水和硼酸亜鉛、水酸化アルミニウム、アンチモニーシリコ・オキシド等がある。またこれらの混合物であってもよく、好ましくは、三酸化アンチモンを含有するもので三酸化アンチモン単独、あるいは三酸化アンチモンを主体とする混合物がよい。
本発明でポリ塩化ビニル系ペーストゾル組成物には必要に応じて、適宜に種類及び量を選び、安定剤、安定化助剤、紫外線吸収剤、光安定剤、酸化防止剤、希釈剤、増粘剤、ゲル化剤、防カビ剤、防藻剤、発泡剤などを併用することができる。
該マルチフィラメント合成繊維を該塩化ビニル系ペーストゾル組成物で被覆する場合サイジングノズルを通して行うが、該サイジングノズルの材料は、ＳＵＳ、窒化鋼、セラミックス、亜鉛、鉄、ボラゾン、ダイヤモンド、超硬合金等である。さらにこれらにＴｉＣ、ＴｉＮ、ＴｉＶ等の硬質皮膜コーティングを行うことができる。
【００１７】
【発明の実施の形態】
次に本発明の防炎メッシュシートの製造方法について説明する。本発明の防炎メッシュシートは前に説明したマルチフィラメント合成繊維を用い、該繊維を塩化ビニルペーストゾル組成物でサイジングノズルを通して被覆し加熱ゲル化した後被覆糸をワインダーで巻き取る。このワインダーに巻き取った被覆糸を織機にかけ製織する。該織物を加熱炉に導入し、加熱加工し織物の目詰加工を行い原反を得る。
該原反を所定の寸法に裁断して縫製、ハドメ加工を行い防汚性の防炎メッシュシートを得る。
本発明の防炎メッシュシートは、建設工事現場、土木工事現場で展張してまた張設して使用することができる。
以下、実施例を挙げて発明を詳細に説明する。
【００１８】
【実施例】
実施例１
プラネタリヤーミキサー（容量２５リットル、品川化工株式会社製）の中へ、表１に示すように、塩化ビニルペースト樹脂（平均重合度１，６００）１００重量部を投入し、次に該塩化ビニルペースト樹脂１００重量部に対しジ−２−エチルヘキシルフタレート（ＤＯＰ）６２重量部、トリクレジルホスフェート（ＴＣＰ）８重量部、エポキシ系大豆油アデカ−Ｏ−１３０をＰ３重量部、Ｃａ−Ｚｎ系液状安定剤３重量部、紫外線吸収剤チヌピン３２７を０．５重量部撹拌しながら約２０分かけて徐々に添加する。さらに約２０分間撹拌後、三酸化アンチモン（Ｓｂ２  Ｏ３  ）２２重量部、グレー顔料５重を撹拌しながら約１０分かけて添加する。添加後、常温でさらに１時間撹拌した。次に減圧下５ｍｍＨｇで約１時間真空脱泡を行い、粘度２，７３０ｃｐｓ  （Ｂ型粘度計、ローターＶ−６、１２ｒｐｍ  、２５℃）の塩化ビニルペーストゾル組成物を得た。該ペーストゾルをバスに入れ、次にトータル繊度１，７５０デニール、フィラメント本数３８４本、単糸繊度４．５デニール、引張強度８．５ｇ／デニール、破断伸度２１％のポリエステルマルチフィラメント繊維をガイドを通し、ピンチロールでピンチし、ガイドロールを通して該ゾルのバスを通過させ、サイジングノズル（０．８ｍｍφ）をさらに通過させてマルチフィラメントを被覆した後ストランドを１９０℃の加熱炉で加熱し該ストランドをゲル化させ４，３７０デニールの被覆糸を製造した。該被覆糸の塩化ビニルペーストゾル組成物とマルチフィラメント繊維の重量比は１５０／１００であった。
次に該被覆糸をレピアヤー織機で、タテ糸５２本／１０cm、ヨコ糸５２本／１０cm間のメッシュ平織を５０cm／min の速度で織った。次に、この織物を１５０℃の加熱炉を通し加熱し、タテ糸とヨコ糸の交点を熱融着させて本発明の防炎メッシュシートの原反を得た。さらに該原反を巾１９０cm、長さ５２０cmに裁断し、ミシンで縫製後、ハドメ加工をして、巾１８０cm、長さ５１０cmの防炎メッシュシートを得た。
該防炎メッシュシートについて性能を測定した結果を表１ないし表３に示す。
【００１９】
実施例２
実施例１同様の塩化ビニルペーストゾル組成物を使用し、トータル繊度２，７５０デニール、フィラメント本数３８４本、単糸繊度７．２デニール、引張強度８．５ｇ／デニール、破断伸度２１％のポリエステルマルチフィラメント繊維を用い実施例１と同様に該ペーストゾルの入ったバスを通過させ、サイジングノズル（０．８ｍｍφ）を通過させストランドを１９０℃の加熱炉で加熱ゲル化後、さらに該ペーストゾルの入ったバスを通過させ、サイジングノズル（０．９ｍｍφ）を通過させ、再度ストランドを加熱炉で加熱しストランドをゲル化させ７，８３０デニールの被覆糸を製造した。該被覆糸の塩化ビニルペーストゾル組成物とマルチフィラメント繊維の重量比は１８５／１００であった。該被覆糸をタテ糸３３本／１０cm間、ヨコ糸３３本／１０cm間で実施例１と同様にして織物を織った。次に実施例１と同様に加熱処理を行って原反を得た。さらに実施例１と同様に縫製加工を行って防炎メッシュシートを得た。該防炎メッシュシートの性能を測定した結果は表１ないし表３に示す。
【００２０】
実施例３
実施例１と同様で塩化ビニルペースト樹脂（平均重合度１，０００）を用い、該樹脂１００重量部に対してＤＯＰ４７重量部、ＴＣＰ２０重量部、Ｓｂ2Ｏ3１０重量部添加しそれ以外実施例１と同様にして塩化ビニルペーストゾル組成物を得た。該ゾル組成物の粘度は４，３８０ｃｐｓ  であった。該ゾル組成物を用いてトータル繊度１，４３０デニール、フィラメント本数４２０本、単糸繊度３．４デニール、引張強度９．３ｇ／デニール、破断伸度２５％のナイロン６マルチフィラメント繊維を実施例１と同様に被覆して被覆糸を得た。この場合サイジングノズルは穴径０．７ｍ／ｍφのものを使用した。該被覆糸の繊度は３，３４０デニールであった。また該被覆糸の塩化ビニルペーストゾル組成物とマルチフィラメント繊維の重量比は１３０／１００であった。被覆糸をタテ糸本数６４本／１０cm間、ヨコ糸本数６４本／１０cm間でその他は実施例１と同様にして織物を織った。次に実施例１と同様に加熱処理を原反を得た。さらに実施例１と同様に縫製加工を行って防炎メッシュシートを得た。該防炎メッシュシートの性能を測定した結果は表１ないし表３の通りである。
【００２１】
実施例４
実施例１においてＤＯＰ６０重量部、燐酸エステル系可塑剤ＫＨ−６５０Ｅ（共同薬品株式会社製）１２重量部、Ｓｂ2Ｏ3２５重量部添加しそれ以外実施例１と同様にしてペーストゾル粘度２，３５０ｃｐｓ  の塩化ビニルペーストゾル組成物を得た。該ペーストゾル組成物を使用し、トータル繊度３，５００デニール、フィラメント本数２４０本、単糸繊度１４．６デニール、引張強度８．３ｇ／デニール、破断伸度２２％のポリエステルマルチフィラメント繊維を実施例２のサイジングノズルを１．２ｍｍφとしバス通過後のサイジングノズルを１．１ｍｍφとして処理して繊度１２，２５０デニールの被覆糸を得た。該被覆糸の塩化ビニルペーストゾル組成物とマルチフィラメント繊維の重量比は２５０／１００であった。該被覆糸をタテ糸本数２６本／１０ｃｍ間、ヨコ糸本数２６本／１０ｃｍ間でその他は実施例１と同様にして織物を織った。次に実施例１と同様にして原反を得た。さらに実施例１と同様に縫製加工を行って防炎メッシュシートを得た。該防炎メッシュシートの性能を測定した結果は表１ないし表３の通りである。
【００２２】
実施例５
実施例１においてＳｂ2Ｏ3１２重量部にする以外実施例１と同様にして塩化ビニルペーストゾル組成物を製造した。該ペーストゾル組成物の粘度２，４１０ｃｐｓ  であった。該ペーストゾル組成物を使用してトータル繊度３，０００デニール、マルチフィラメント本数３８４本、単糸繊度７．８デニール、引張強度８．５ｇ／デニール、破断伸度１８％のポリエステルマルチフィラメント繊維をサイジングノズルを０．９ｍｍφとした他は実施例１と同様に被覆して被覆糸を得た。該被覆糸の繊度は７，４６０デニールであった。また該被覆糸の塩化ビニルペーストゾル組成物とマルチフィラメント繊維の重量比は１４０／１００であった。該被覆糸をタテ糸本数３３本／１０cm間、ヨコ糸本数３３本／１０cm間でその他は実施例１と同様にして織物を織った。次に実施例１と同様に加熱処理して原反を得た。さらに実施例１と同様に縫製加工を行って防炎メッシュシートを得た。該防炎メッシュシートの性能を測定した結果は表１ないし表３の通りである。
【００２３】
実施例６
実施例１においてＤＯＰ７０重量部、ＴＣＰ３重量部、Ｓｂ2Ｏ3２５重量部、水酸化アルミニウム（Ａｌ（ＯＨ3）１０重量部を添加しそれ以外実施例１と同様にして塩化ビニルペーストゾル組成物を製造した。該ペーストゾル組成物の粘度は３，２６０ｃｐｓ  であった。該ペーストゾル組成物を使用してトータル繊度１，５００デニール、フィラメント本数２４０本、単糸繊度６．３デニール、引張強度８．５ｇ／デニール、破断伸度２２％のポリエステルマルチフィラメント繊維を実施例１のサイジングノズルを使用した他は実施例２と同様に被覆して被覆糸を得た。該被覆糸の繊度は４，５２０デニールであった。また該被覆糸の塩化ビニルペーストゾル組成物とマルチフィラメント繊維の重量比は２００／１００であった。該被覆糸をタテ糸本数６４本／１０ｃｍ間、ヨコ糸本数６４本／１０ｃｍ間でその他は実施例１と同様にして織物を織った。次に実施例１と同様にして原反を得た。さらに実施例１と同様に縫製加工を行って防炎メッシュシートを得た。該防炎メッシュシートの性能を測定した結果は表１ないし表３の通りである。
【００２４】
【表１】
0003787893.tif 000002
【００２５】
【表２】
0003787893.tif 000003
【００２６】
【表３】
0003787893.tif 000004
【００２７】
比較例１
実施例１において可塑剤ＤＯＰ４０重量部、ＴＣＰ２０重量部にし、塩化パラフィン（Ｃｌ  ４０％）、エンパラ  ４０（株式会社味の素製）１５重量部を添加し、それ以外は実施例１と同様にしてペーストゾル粘度２，６５０ｃｐｓ の塩化ビニルペーストゾル組成物を得た。該ペーストゾル組成物を使用して実施例１と同様にして防炎メッシュシートを製造した。該防炎メッシュシートの性能を測定した結果は表４ないし表６に示す。
【００２８】
比較例２
実施例１において可塑剤ＤＯＰ３０重量部、ＴＣＰ３５重量部にし、塩化パラフィン（Ｃｌ  ４５％）、アデカ・サイザ−Ｅ−４５０（アデカ・アーガス社製）８重量部を添加し、それ以外は実施例１と同様にしてペーストゾル粘度２，５５０ｃｐｓ の塩化ビニルペーストゾル組成物を得た。該ペーストゾル組成物を使用して実施例１と同様にして防炎メッシュシートを製造した。該防炎メッシュシートの性能を測定した結果は表４ないし表６に示す。
【００２９】
比較例３
実施例２において、ポリエステルマルチフィラメント繊維でトータル繊度２，７５０デニールでフィラメント本数１４０本、単糸繊度１９．６デニール、引張強度８．５g ／デニール、破断伸度２１％の繊維を使用する以外は実施例２と同様にして防炎メッシュシートを得た。防炎メッシュシートの性能を測定した結果は表４ないし表６に示す。
【００３０】
比較例４
実施例１において、ポリエステルマルチフィラメント繊維でトータル繊度１，７５０デニールでフィラメント本数３８４本、単糸繊度４．５デニール、引張強度５．７g ／デニール、破断伸度２４％の繊維を使用する以外は実施例１と同様にして防炎メッシュシートを得た。防炎メッシュシートの性能を測定した結果は表４ないし表６に示す。
【００３１】
比較例５
実施例１において、ポリエステルマルチフィラメント繊維でフィラメント本数３８４本、単糸繊度４．５デニール、引張強度８．６g ／デニール、破断伸度１２％の繊維を使用する以外は実施例１と同様にして防炎メッシュシートを得た。防炎メッシュシートの性能を測定した結果は表４ないし表６に示す。
【００３２】
比較例６
実施例１において、ナイロン６マルチフィラメント繊維でトータル繊度８６０デニール、フィラメント本数１２０本、単糸繊度７．２デニール、引張強度９．３g ／デニール、破断伸度２４％の繊維を使用し実施例１と同様にして被覆糸を得た。該被覆糸を使用しタテ糸本数６４本／１０ｃｍ間、ヨコ糸本数６４本／１０ｃｍ間にして織物を織る以外は実施例１と同様にして防炎メッシュシートを得た。該防炎メッシュシートの性能を測定した結果は表４ないし表６に示す。
【００３３】
【表４】
0003787893.tif 000005
【００３４】
【表５】
0003787893.tif 000006
【００３５】
【表６】
0003787893.tif 000007
【００３６】
諸性能のテスト方法及びその評価は次の方法で行った。
（１）  繊維の引張強力、破断伸度
ＪＩＳ  Ｌ−１０１７に準じて測定
（２）  防炎メッシュシートの引張強力、破断伸度
ＪＩＳ  Ｌ−１０６８に準じて測定
（３）  落下衝撃強度（貫通通性試験）
ＪＩＳ  Ａ−８９５２に準じて測定
（４）  難燃性試験
ＪＩＳ  Ｌ−１０９１に準じて測定
Ａ−２法（４５°メッケルバーナー法）
（５）  耐候性
１）  促進耐候性試験
▲１▼  引張強力試験
Ａ．  促進試験
0003787893.tif 000008
Ｂ．  引張強力試験  ＪＩＳ  Ｌ−１０６８に準じて測定
▲２▼  変退色試験
Ａ．  促進試験
▲１▼Ａ．項と同一条件で実施
Ｂ．  変退色評価方法  ＪＩＳ  Ｌ−０８０４に準じて測定
２）  暴露試験
▲１▼  落下衝撃試験体の暴露、ＪＩＳ  Ｚ−２３８１に準じて実施
仮設用足場材パイプを組立て南面に垂直に暴露した。
▲２▼  引張強力試験片の暴露
ＪＩＳ  Ｚ−２３８１に準じて実施
但し直接暴露試験による。
▲３▼  変退色試験片の暴露
ＪＩＳ  Ｚ−２３８１に準じて実施
但し直接暴露試験による。
０．５年、１年、３年各暴露後、洗剤トミグリーン（花王石ケン株式会社製）０．４水液に３時間浸漬後直ちにスポンジタワシで１０回洗浄して汚れを落とし変退色を測定後、同場所に戻し暴露した。
▲４▼  引張強力試験  ＪＩＳ  Ｌ−１０６８に準じて測定
▲５▼  変退色評価方法
保存用試料と比較して、色の変化の程度により区分した。
区分
５  僅かにあり
４  ややあり
３  あり
２  相当大きい
１  非常に大きい
▲６▼  難燃性試験  ＪＩＳ  １０９１  Ａ２により測定
▲７▼  接炎試験    ＪＩＳ  １０９１  Ｄにより測定
（６）  塩化ビニルペーストゾル粘度の測定法
Ｂ型粘度計、ローターＶ６、回転数１２rpm 、測定温度２５℃
【００３７】
【発明の効果】
本発明の防炎メッシュシートは経時的な強度の低下、変退色がなく、難燃性も優れており、落下衝撃強度も良好である。